FR 3058908 A1 20180525 FR 1661194 A 20161118 1 Filtre à air pour véhicule automobile DOMAINE TECHNIQUE DE L'INVENTION La présente invention concerne un filtre à air pour véhicule automobile. L'invention trouve une application particulière, mais non limitative dans les filtres à air pour piles à combustible pour véhicule automobile. ARRIÈRE-PLAN TECHNOLOGIQUE DE L'INVENTION Une pile à combustible pour véhicule automobile est adaptée pour générer de l'énergie électrique qui va alimenter le moteur dudit véhicule automobile. Une pile à combustible comprend deux électrodes, une cathode et une anode. La réduction de l'hydrogène sur la cathode et l'oxydation de l'oxygène sur la cathode entraîne la production d'une tension électrique, de l'eau et de la chaleur. Un inconvénient de cet état de la technique est que la pollution de l'air abîme les électrodes de la pile à combustible. En particulier les gaz polluants tels que le dioxyde de soufre (SO2) ou l'oxyde d'azote (NOX) sont nocifs pour les électrodes puisqu'ils produisent respectivement de l'acide sulfurique (H2SO4) et de l'acide nitrique (HNO3) qui rongent lesdites électrodes. Par conséquent, la pile à combustible à une durée de vie limitée en raison de ladite pollution de l'air. Sa durée de vie peut être réduite à quelques semaines, voire quelques jours dans le cas d'une pollution de l'air est très importante. Dans ce contexte, la présente invention vise à résoudre l'inconvénient précédemment mentionné. 3058908 2 DESCRIPTION GENERALE DE L'INVENTION A cette fin, l'invention propose un filtre à air pour véhicule automobile, selon lequel ledit filtre à air comprend une pluralité de couches comportant au 5 moins deux couches d'un matériau adsorbant, dont au moins une couche du matériau adsorbant est traitée de sorte à filtrer un gaz de façon sélective. Ainsi, grâce à la filtration sélective d'un ou plusieurs gaz nocifs pour une pile à combustible, on augmente la durée de vie de ladite pile à combustible. Selon des modes de réalisation non limitatifs, le filtre à air pour 10 véhicule automobile peut comporter en outre une ou plusieurs caractéristiques supplémentaires parmi les suivantes : Selon un mode de réalisation non limitatif, ladite au moins une couche du matériau adsorbant traitée a subi un traitement physico-chimique. Cela permet de modifier l'état de surface du matériau adsorbant A. Ce dernier va 15 ainsi filtrer un gaz déterminé. Selon un mode de réalisation non limitatif, le traitement physico-chimique est l'ajout d'un catalyseur ou d'une imprégnation. L'ajout d'un catalyseur permet d'obtenir un matériau adsorbant catalysé. Selon un mode de réalisation non limitatif, ledit gaz filtré est : 20 - du dioxyde de soufre ; ou - au moins un oxyde d'azote ; ou - de l'ammoniac. Ce sont les gaz qui sont les plus nocifs en particulier pour une pile à combustible. Selon un mode de réalisation non limitatif, le matériau adsorbant est du charbon actif ou une zéolithe. Le charbon actif est peu coûteux et courant. Selon un mode de réalisation non limitatif, ledit filtre à air comprend au moins trois couches d'un matériau adsorbant dont : - une première couche du matériau adsorbant ; 3058908 3 - une deuxième couche du matériau adsorbant traitée de sorte à filtrer un gaz de façon sélective ; - au moins une troisième couche du matériau adsorbant traitée de sorte à filtrer un gaz de façon sélective. 5 Avec deux couches du matériau adsorbant traitées, on filtre plus de gaz. Selon un mode de réalisation non limitatif, le gaz filtré par la deuxième couche du matériau adsorbant traitée et le gaz filtré par ladite au moins une troisième couche du matériau adsorbant traitée sont différents. Cela permet de filtrer plusieurs gaz nocifs, nocifs notamment pour la pile à 10 combustible. Selon un mode de réalisation non limitatif, ledit filtre à air comprend en outre au moins une couche non tissée. Elle peut servir de support pour déposer la couche du matériau adsorbant et également permet de filtrer les poussières. 15 Selon un mode de réalisation non limitatif, la couche non tissée comprend des fibres en polyester et/ou en polypropylène et/ou en polyamide. Ce sont des matériaux couramment utilisés. Selon un mode de réalisation non limitatif, ladite au moins une couche non tissée est une couche de filtration non tissée souple. Elle épouse la 20 couche rigide et permet d'avoir un plissage dans le cas où les couches sont plissées. Selon un mode de réalisation non limitatif, la couche de filtration non tissée souple est : - une couche haute efficacité ; ou 25 - une couche liage jet d'eau ; - une couche aiguilletée. La couche haute efficacité est une couche avec un tissage serré qui permet de bloquer efficacement les particules fines. Selon un mode de réalisation non limitatif, ladite au moins une couche non tissée est une couche non tissée rigide. 3058908 4 Cette couche non tissée rigide est une couche de structure qui permet de rigidifier le filtre à air et de tenir l'ensemble des couches ensemble. Selon un mode de réalisation non limitatif, le filtre à air comporte en outre un plissage de l'ensemble des couches. Cela permet de décupler la 5 surface de filtration sur un espace réduit. Selon un mode de réalisation non limitatif, au moins une couche du matériau adsorbant est sous forme de tissu. Cela permet de supprimer une couche non tissée servant de support pour le matériau adsorbant. Ainsi, le filtre à air est moins haut et est par conséquent plus compact. 10 Selon un mode de réalisation non limitatif, ladite couche du matériau adsorbant est placée plus près d'une entrée d'air du véhicule automobile que ladite au moins une couche du matériau adsorbant traitée. Cela permet d'absorber les plus grosses particules de gaz puis les plus fines. Selon un mode de réalisation non limitatif, ledit filtre à air comprend au 15 moins un média filtrant comprenant au moins une couche de matériau adsorbant. Selon un mode de réalisation non limitatif, ledit filtre à air comprend une pluralité de média filtrants, chaque média filtrant comprenant au moins une couche de matériau adsorbant. Cela permet plus facilement de plisser 20 les différentes couches du filtre à air et d'avoir une surface développée de filtration plus importante que dans le cas d'un seul média filtrant. Selon un mode de réalisation non limitatif, ladite au moins une couche de matériau adsorbant est sous forme de tissu ou ledit média filtrant comprend une couche non tissée qui sert de support à ladite au moins une 25 couche du matériau adsorbant. Selon un mode de réalisation non limitatif, au moins un média filtrant comprend en outre une couche non tissée rigide. Cette couche non tissée rigide est une couche de structure qui permet de rigidifier le média filtrant et de tenir l'ensemble des couches du média filtrant ensemble. 30 Selon un mode de réalisation non limitatif, ledit filtre à air comprend : - un premier média filtrant comprenant : 3058908 5 - ladite couche du matériau adsorbant ; - un deuxième média filtrant comprenant : - ladite au moins une couche du matériau adsorbant traitée de sorte à filtrer un gaz de façon sélective. 5 Selon un mode de réalisation non limitatif : - ladite couche du matériau adsorbant est sous forme de tissu ou ledit premier média filtrant comprend en outre une couche non tissée qui sert de support à ladite couche du matériau adsorbant ; - ladite au moins une couche du matériau adsorbant traitée est sous forme 10 de tissu ou ledit deuxième média filtrant comprend en outre une couche non tissée qui sert de support à ladite au moins une couche du matériau adsorbant traitée. Selon un mode de réalisation non limitatif : - ledit premier média filtrant comprend en outre une couche non tissée 15 rigide ; et/ou - ledit deuxième média filtrant comprend en outre une couche non tissée rigide. Selon un mode de réalisation non limitatif, ledit filtre à air comprend : - un premier média filtrant comprenant : 20 - ladite première couche du matériau adsorbant ; - un deuxième média filtrant comprenant : - ladite deuxième couche du matériau adsorbant traitée de sorte à filtrer un gaz de façon sélective ; - au moins un troisième média filtrant comprenant : 25 - ladite au moins une troisième couche du matériau adsorbant traitée de sorte à filtrer un gaz de façon sélective. Selon un mode de réalisation non limitatif : - ladite première couche du matériau adsorbant est sous forme de tissu ou ledit premier média filtrant comprend en outre une couche non tissée qui 30 sert de support à ladite première couche du matériau adsorbant ; 3058908 6 - ladite deuxième couche du matériau adsorbant traitée est sous forme de tissu ou ledit deuxième média filtrant comprend en outre une couche non tissée qui sert de support à ladite deuxième couche du matériau adsorbant traitée ; 5 - ladite au moins une troisième couche du matériau adsorbant traitée est sous forme de tissu ou ledit au moins un troisième média filtrant comprend en outre une couche non tissée qui sert de support à ladite troisième couche du matériau adsorbant traitée. Selon un mode de réalisation non limitatif : 10 - ledit premier média filtrant comprend en outre une couche non tissée rigide ; et/ou - ledit deuxième média filtrant comprend en outre une couche non tissée rigide ; et/ou - ledit au moins un troisième média filtrant comprend en outre une couche 15 non tissée rigide. Il est également proposé une pile à combustible comprenant un filtre à air selon l'une quelconque des caractéristiques précédentes. Selon un mode de réalisation non limitatif, ladite pile à combustible reçoit en entrée un flux d'air entrant, et ledit filtre à air est positionné en 20 amont de la pile à combustion de sorte à traiter le flux d'air entrant. BREVET DESCRIPTION DES FIGURES L'invention et ses différentes applications seront mieux comprises à la lecture de la description qui suit et à l'examen des figures qui l'accompagnent : 25 - la figure 1 représente schématiquement un filtre à air pour véhicule automobile selon un premier mode de réalisation non limitatif de l'invention, ledit filtre à air comprenant une pluralité de couches dont au moins deux couches de matériau adsorbant ; - la figure 2 représente schématiquement un filtre à air pour véhicule 30 automobile selon un deuxième mode de réalisation non limitatif de 3058908 7 l'invention, ledit filtre à air comprenant une pluralité de couches dont au moins trois couches de matériau adsorbant ; - la figure 3a représente schématiquement un filtre à air pour véhicule automobile selon une première variante non limitative d'un troisième 5 mode de réalisation non limitatif de l'invention, ledit filtre à air comprenant une couche de matériau adsorbant sous forme de tissu ; - la figure 3b représente schématiquement un filtre à air pour véhicule automobile selon une deuxième variante non limitative d'un troisième mode de réalisation non limitatif de l'invention, ledit filtre à air comprenant 10 une couche de matériau adsorbant sous forme de tissu ; - la figure 3c représente schématiquement un filtre à air pour véhicule automobile selon une troisième variante non limitative d'un troisième mode de réalisation non limitatif de l'invention, ledit filtre à air comprenant une couche de matériau adsorbant sous forme de tissu ; 15 - la figure 3d représente schématiquement un filtre à air pour véhicule automobile selon une quatrième variante non limitative d'un troisième mode de réalisation non limitatif de l'invention, ledit filtre à air comprenant deux couches de matériau adsorbant sous forme de tissu ; - la figure 3e représente schématiquement un filtre à air pour véhicule 20 automobile selon une cinquième variante non limitative d'un troisième mode de réalisation non limitatif de l'invention, ledit filtre à air comprenant deux couches de matériau adsorbant sous forme de tissu ; - la figure 3f représente schématiquement un filtre à air pour véhicule automobile selon une sixième variante non limitative d'un troisième mode 25 de réalisation non limitatif de l'invention, ledit filtre à air comprenant trois couches de matériau adsorbant sous forme de tissu ; - la figure 3g représente schématiquement un filtre à air pour véhicule automobile selon une sixième variante non limitative d'un troisième mode de réalisation non limitatif de l'invention, ledit filtre à air comprenant trois 30 couches de matériau adsorbant sous forme de tissu ; 3058908 8 - la figure 4 représente schématiquement un filtre à air de la figure 2, ledit filtre air comportant un média filtrant comprenant ladite pluralité de couches ; - la figure 5a représente schématiquement un filtre à air de la figure 1, ledit 5 filtre air comportant deux média filtrants comprenant chacun une partie de ladite pluralité de couches ; - la figure 5b représente schématiquement un filtre à air de la figure 1, ledit filtre air comportant deux média filtrants comprenant chacun une partie de ladite pluralité de couches, lesdits média filtrants étant collés entre 10 eux ; - la figure 5c représente schématiquement un filtre à air de la figure 2, ledit filtre air comportant deux média filtrants comprenant chacun une partie de ladite pluralité de couches ; - la figure 6a représente schématiquement un filtre à air de la figure 2, ledit 15 filtre air comportant trois média filtrants comprenant chacun une partie de ladite pluralité de couches ; - la figure 6b représente schématiquement un filtre à air de la figure 3g, ledit filtre air comportant trois média filtrants comprenant chacun une partie de ladite pluralité de couches dont trois couches sous forme de 20 tissu ; - la figure 7 représente une vue en perspective d'un média filtrant du filtre à air de la figure 3g sans bande d'encadrement, selon un mode de réalisation non limitatif ; - la figure 8 représente une vue en perspective du média filtrant de la 25 figure 7 avec deux bandes d'encadrement ; - la figure 9 est un zoom en coupe sur une partie du média filtrant de la figure 7, ladite partie comportant ladite pluralité de couches ; - la figure 10 représente le filtre à air de la figure 7 et une vue en coupe de du média filtrant dudit filtre à air ; 30 - la figure 11 représente le filtre à air des figure 5a, 5b ou 5c et une vue en coupe des médias filtrants dudit filtre à air ; et 3058908 9 - la figure 12 représente le filtre à air des figures 6a ou 6b et une vue en coupe des médias filtrants dudit filtre à air. DESCRIPTION DE MODES DE REALISATION DE L'INVENTION Les éléments identiques, par structure ou par fonction, apparaissant 5 sur différentes figures conservent, sauf précision contraire, les mêmes références. Le filtre à air 1 pour véhicule automobile V est décrit en référence aux figure 1 à 12. Par véhicule automobile, on entend tout type de véhicule motorisé. 10 Dans un mode de réalisation non limitatif, le filtre à air 1 est adapté pour filtrer l'air à l'entrée d'une pile à combustible (non illustrée). Ladite pile à combustible reçoit en entrée un flux d'air, et ledit filtre à air est positionné en entrée d'un flux d'air F entrant (illustré sur la figure 1), et ledit filtre à air 1 est positionné en amont de la pile à combustion de sorte à traiter le flux d'air 15 entrant F. La pile à combustible est prise comme exemple d'application non limitative dans la suite de la description. Pour produire de l'énergie électrique, une pile à combustible nécessite un combustible réducteur et un oxydant. Dans un exemple non limitatif, le 20 combustible réducteur est de l'hydrogène et l'oxydant est de l'oxygène. Une pile à combustible comprend deux électrodes, à savoir une cathode et une anode. La réduction sur la cathode de l'hydrogène et l'oxydation sur l'anode de l'oxygène entraine la production d'une tension électrique, de l'eau et de la chaleur. 25 Une pile à combustible étant connue de l'homme du métier, elle n'est pas décrite plus en détail ici. Le filtre à air 1 comprend une pluralité de couches C comportant au moins deux couches CA1, CAt2 d'un matériau adsorbant A, dont au moins une couche CAt2 du matériau adsorbant A est traitée de sorte à filtrer un gaz G 30 de façon sélective. 3058908 10 On notera qu'une couche C est également appelée nappe. Dans la suite de la description, une couche du matériau adsorbant A traitée de sorte à filtrer un gaz G de façon sélective sera également appelée couche du matériau adsorbant traitée ou couche traitée. De plus, une couche CA1 5 du matériau adsorbant A sera également appelée couche CA1 ou couche non traitée CA1. Par couche non traitée, on entend qu'il n'existe pas de traitement physico-chimique. Une couche CA1 est adaptée pour filtrer un gaz Z tel que dans des exemples non limitatifs du butène ou du toluène. Ces gaz se trouvent dans l'air. 10 Une couche traitée CAt2 est adaptée pour filtrer en majorité un gaz G déterminé. Bien entendu la même couche traitée CAt2 pourra le cas échéant également filtrer d'autre(s) gaz, mais en moindre proportion. La sélection du gaz G à filtrer est effectuée grâce au traitement qu'a subi ladite au moins une couche traitée CAt2 comme décrit plus loin. 15 Le gaz G filtré par ladite au moins une couche traitée CAt2 comprend des particules plus fines que celles du gaz Z filtré par la couche CA1. Le filtre à air 1filtre ainsi les particules plus grosses et les particules plus fines. Le véhicule automobile V comprend une entrée d'air (non illustrée) par lequel un flux d'air F peut entrer et s'écouler vers la pile à combustible dans 20 l'exemple d'application non limitatif pris. Cela permet d'apporter de l'oxygène pour la pile à combustible qui en a besoin pour fonctionner. Dans un mode de réalisation non limitatif, la couche CA1 est placée plus près de l'entrée d'air que ladite au moins une couche traitée CAt2 tel qu'illustré sur la figure 1. Cela permet de filtrer les plus grosses particules 25 polluantes en premier, puis les plus fines. Ainsi, le filtre à air 1 comprend des couches C qui filtrent en premier les plus grosses particules puis les plus fines particules en dernier. Dans le cas où le filtre à air 1 comprend plusieurs couches traitées, la couche traitée la plus éloignée de la couche CA1 est adaptée pour filtrer les particules les plus fines. 30 Ainsi, en filtrant en premier les gaz avec de grosses particules, on évite de saturer ladite au moins une couche traitée CAt2 avec les gaz Z de plus 3058908 11 grosses particules (tels que le butane ou toluène) de sorte à mieux capter les gaz déterminés G qui comportent de plus petites particules. Dans un exemple non limitatif, les grosses particules ont un diamètre supérieur à 2,5i.tm (micromètres) et les petites particules ont un diamètre inférieur à 5 2,5i.tm. Ladite au moins une couche du matériau adsorbant traitée CAt2 a subi un traitement physico-chimique. Dans un premier mode de réalisation non limitatif, le traitement physico-chimique est un ajout d'un catalyseur de sorte à obtenir un matériau 10 adsorbant A catalysé. Dans un deuxième mode de réalisation non limitatif, le traitement physico-chimique est une imprégnation. On notera qu'une imprégnation est également appelée dopage. Grâce au traitement physico-chimique, on modifie l'état de surface du 15 matériau adsorbant A pour favoriser l'adsorption sélective d'un gaz G déterminé. Le traitement d'un matériau adsorbant A par catalyse, par imprégnation ou par dopage de produits chimiques permet de conditionner physiquement ledit matériau adsorbant A pour qu'il soit sélectif pour filtrer un certain gaz G. 20 Une catalyse, une imprégnation ou un dopage étant bien connus de l'homme du métier, elles ne sont pas décrites ici. Dans des modes de réalisation non limitatifs, le(s) gaz G filtré(s) de façon sélective par le filtre à air 1 est : - du dioxyde de souffre SO2 ; ou 25 - au moins un oxyde d'azote NOX ; ou - de l'ammoniac NH3. Dans la suite de la description, par souci de concision, on utilisera les abréviations SO2, NOX, NH3. Le SO2 et les NOX sont des gaz qui se retrouvent notamment dans les gaz 30 d'échappement des véhicules automobiles. Les NOX se retrouvent en particulier dans les gaz d'échappement des véhicules diesel. 3058908 12 Le NH3 est un gaz qui se retrouve dans l'air en raison des industries chimiques par exemple. Pour produire de l'énergie électrique, une pile à combustible a besoin d'oxygène 02 et d'hydrogène H2. 5 En ce qui concerne le SO2, il réagit avec l'oxygène de sorte à donner du trioxyde de souffre SO3 qui lui-même réagit avec l'eau H2O pour donner de l'acide sulfurique H2SO4. La synthèse de l'acide sulfurique H2SO4 qui se produit autour des électrodes de la pile à combustible à partir de du dioxyde de souffre SO2 comprend 10 ainsi les réactions chimiques suivantes : 2S02 + 02 -> 2S03 SO3 + H2O -> H2SO4 Ainsi, le SO2 est particulièrement nocif pour les électrodes d'une pile à combustible, car il produit de l'acide sulfurique H2SO4 qui ronge lesdites 15 électrodes (plus particulièrement celle en platine Pt). En ce qui concerne les NOX, ils comprennent le monoxyde d'azote NO et le dioxyde d'azote NO2. Le monoxyde d'azote NO réagit avec l'oxygène 02 pour donner du dioxyde d'azote NO2 et le dioxyde d'azote NO2 réagit avec l'eau H2O pour donner de 20 l'acide nitrique HNO3. La synthèse de l'acide nitrique H NO3qui se produit autour des électrodes de la pile à combustible à partir des oxydes d'azote NOX comprend ainsi les réactions chimiques suivantes : 2NO + 502 -> 2NO2 25 3NO2+H20 -> 2HNO3 + NO Ainsi, les NOX sont particulièrement nocifs pour les électrodes d'une pile à combustible, car ils produisent de l'acide nitrique HNO3 qui ronge lesdites électrodes. 30 En ce qui concerne le NH3, il réagit avec l'oxygène 02 pour donner du monoxyde d'azote NO. L'oxydation du monoxyde d'azote NO donne du 3058908 13 dioxyde d'azote NO2. Le dioxyde d'azote NO2 réagit avec l'oxygène 02 pour donner du peroxyde d'azote N204. Ce dernier est adsorbé dans l'eau H2O ce qui donne de l'acide nitrique HNO3. La synthèse de l'acide nitrique HNO3 qui se produit autour des électrodes 5 de la pile à combustible à partir de l'ammoniac NH3 comprend ainsi les réactions chimiques suivantes : 4NH3 + 502 -> 4NO + 6H20 2NO + 502 -> 2NO2 2NO2 + 02 -> N204 10 3N204+2H20 -> 4HNO3+2NO Ainsi, le NH3 est particulièrement nocif pour les électrodes d'une pile à combustible, car ils produisent de l'acide nitrique HNO3 qui ronge lesdites électrodes. - Matériau adsorbant A 15 Le matériau adsorbant A est décrit en détail ci-après. Dans un premier mode de réalisation non limitatif, le matériau adsorbant A est du charbon actif. Le charbon actif permet de filtrer les gaz environnants (du véhicule automobile dans l'exemple non limitatif pris) et les particules dans l'air 20 environnant, tel que les particules de poussières. Dans des modes de réalisation non limitatifs, le charbon actif peut être sous forme de poudre, de grains, d'extrudés, ou de tissu. Dans un mode de réalisation non limitatif, lorsqu'il est sous forme de grain, le charbon actif comprend des grains de taille 30 à 50 pm de diamètre. 25 Dans un mode de réalisation non limitatif, lorsqu'il est sous forme de tissu, le charbon actif comprend un grammage de 50 à 500 g/m2. Afin d'obtenir un meilleur collage du charbon actif sur la couche non tissée Nt (décrite plus loin) sur laquelle il est déposé, dans un mode de réalisation non limitatif, le charbon actif comprend une colle (non illustrée) mélangée aux 30 grains. Cela permet de faire une bonne liaison entre ledit charbon actif et la couche non tissée adjacente Nt. Ainsi, dans un exemple non limitatif, pour 3058908 14 100 grammes, il y a 92 grammes de grains de charbon actif et 8 grammes de colle ajoutée. Dans un mode de réalisation non limitatif, pour 100 grammes de charbon actif, il y a au plus 25 grammes de colle. Dans une variante de réalisation non limitative, il y a entre 5 et 15 grammes de colle pour 100 5 grammes de charbon actif. Dans un exemple non limitatif, la colle est une colle en polyoléfine ou polyéthylène. Le charbon actif est utilisé comme support catalytique pour des complexes métalliques de sorte à oxyder les gaz tels que le SO2, les NOX, le NH3 et 10 favoriser ainsi leur adsorption. Ceci est rendu possible par un traitement physico-chimique sur le charbon actif qui est l'ajout d'un catalyseur donnant lieu à un charbon actif dit « catalysé ». Dans des modes de réalisation non limitatifs, les complexes sont : - des métaux comme le platine Pt ou le titane Ti dans des exemples non 15 limitatifs avec des ligands L associés ; ou - des oxydes métalliques comme le cuivre Cu, le fer Fe, le Nickel Ni dans des exemples non limitatifs avec des ligands L associés. Dans des exemples non limitatifs, des complexes comprennent ainsi : - un cation de métal M=Cu et un ligand L=HCL. Le gaz est ainsi oxydé par 20 de le complexe Cu/A-HCL. - un cation de métal M=Ni et un ligand L=HNO3. Le gaz est ainsi oxydé par le complexe Ni/A-HNO3. Le résultat du charbon actif catalysé donne du : - du H2SO4 à l'état liquide, à partir du SO2 ; 25 - du HNO3 à l'état liquide, à partir des NOX ; - du NH3+ à partir du NH3. On notera qu'à l'état liquide, le H2SO4 et le HNO3 sont retenus par le charbon actif qui les empêche ainsi d'atteindre les électrodes.Grâce à l'ajout d'un catalyseur, on obtient ainsi une réduction du SO2, des NOX, du NH3. 30 Dans le cas d'un traitement physico-chimique qui est une imprégnation, le charbon actif est imprégné de : 3058908 15 - urée ; ou - mélamine ; ou - hydroxyde de sodium NaOH ; ou - hydroxyde de potassium KOH ; ou 5 - via du peroxyde-hydrogène ; ou - acide nitrique HNO3 ; ou - d'acides tels que l'acide chlorhydrique HCL, ou l'acide sulfurique H2SO4, ou l'acide phosphorique H3PO4. Grâce à cette imprégnation, on obtient une réduction du SO2, des NOX, du 10 NH3. Dans un deuxième mode de réalisation non limitatif, le matériau adsorbant A est une zéolithe. Dans un mode de réalisation non limitatif, la zéolithe fait partie de la famille des Chabazites. Dans une variante non limitative, la zéolithe est une Ferrierite. Dans un autre mode de réalisation non limitatif, la 15 zéolithe est une zéolithe dopée au fer. On peut ajouter les mêmes catalyseurs pour une zéolithe que ceux du charbon actif pour obtenir une zéolithe catalysée. On peut doper une zéolithe de la même manière que le charbon actif a été imprégné. 20 Dans un mode de réalisation non limitatif, le matériau adsorbant A est sous forme de tissu. Ainsi, on peut avoir du tissu de charbon actif. Dans un mode de réalisation non limitatif, le tissu de matériau adsorbant A remplace une couche du matériau adsorbant A (traitée ou non) combinée avec une couche de filtration non tissée Nt adjacente (décrite plus loin) sur 25 laquelle ladite couche du matériau adsorbant A repose. Cela permet de réduire la hauteur du filtre à air 1 et ainsi d'avoir un filtre à air plus compact si nécessaire. Cette couche de matériau non tissée Nt qui est supprimée est une couche non tissée souple Nts ou une couche non tissée rigide Ntr. - Couches C 30 Les couches C du filtre à air sont décrites en détail ci-après. Les couches C sont liées entre elles au moyen d'une colle. 3058908 16 La colle est déposée sur chaque couche non tissée Nt sur laquelle va reposer une couche du matériau adsorbant A. Puis, les couches de matériau adsorbant A (traitée ou non) sont déposées sur une couche non tissée Nt. Une dernière couche non tissée souple Nts est encollée puis déposée sur la 5 dernière couche du matériau adsorbant A. Enfin l'ensemble des couches C est assemblé par laminage. On notera que le procédé de collage et d'assemblage étant connu de l'homme du métier, il n'est pas décrit ici. Dans des modes de réalisation non limitatifs, la colle comprend l'un ou 10 plusieurs des composés suivants : - Polyoléfine (po), ce composé présentant l'avantage d'être économique ; - Polyamide (pa) ; et/ou - Polyuréthane réticulé (pur). Dans un premier mode de réalisation non limitatif, la colle est déposée sur 15 une couche C en voile de colle. Elle recouvre toute la surface d'une couche C. Dans un deuxième mode de réalisation non limitatif, la colle est fibérisée. L'utilisation d'une colle fibérisée permet de déposer de la colle sur au moins une couche C de sorte à avoir une couche C avec des régions recouvertes 20 de colle et des régions plus petites sans colle. Ces régions plus petites sont des zones au travers desquels un flux d'air peut passer. Ainsi, le flux d'air n'est pas arrêté par la colle et la capacité de colmatage du filtre à air 1 est plus grande qu'avec l'utilisation d'un voile de colle, ce qui augmente la durée de vie du filtre à air 1. On notera que la capacité de colmatage est la capacité 25 du filtre à air 1 à accumuler les particules des gaz. Dans un mode de réalisation non limitatif, ledit filtre à air 1 comprend au moins une couche non tissée Nt. Par « non tissée », on entend que la couche C comporte des fibres maintenues entre elles de façon amorphe, à savoir sans ordre déterminé. 30 Dans un mode de réalisation non limitatif, la couche non tissée Nt comprend des fibres en PES (« Polyester ») et/ou PP (« Polypropylène ») et/ou PA 3058908 17 (Polyamide). On notera que l'on peut avoir différentes fonctions intégrées au préalable dans les couches non tissées Nt du filtre à air 1 avant leur assemblage. Ainsi, dans un mode de réalisation non limitatif, les couches non tissées Nt 5 peuvent avoir été au préalable imprégnées d'un composé chimique anti- allergène. Dans un mode de réalisation non limitatif, les couches non tissées Nt peuvent en outre avoir été au préalable imprégnées d'un traitement contre les COV (Composé Organique Volatile) tels que les formaldéhydes. 10 Une couche non tissée Nt peut être adaptée pour filtrer les poussières. Dans un mode de réalisation non limitatif, la couche non tissée Nt sert de support pour une couche du matériau adsorbant A. En effet, par exemple elle permet un saupoudrage d'une couche de charbon actif sur ladite couche non tissée Nt ou encore un saupoudrage d'une couche de zéolithe sur ladite 15 couche non tissée Nt. La couche non tissée Nt est décrite selon deux modes de réalisation ci-dessous. o Couche de filtration non tissée souple Nts Dans un premier mode de réalisation non limitatif, ladite au moins une 20 couche non tissée Nt est une couche de filtration non tissée souple Nts. Dans des variantes de réalisation non limitatives, la couche de filtration non tissée souple Nts est : - une couche haute efficacité ; ou - une couche liage jet d'eau ; ou 25 - une couche aiguilletée. Une couche de filtration non tissée souple haute efficacité est obtenue par la technique de fusion-soufflage, et appelée en anglais « meltblown ». C'est une couche qui comporte des microfibres obtenues par de l'air chaud. Cette couche haute efficacité comporte des espaces plus petits qu'une 30 couche de filtration non tissée classique. Cela permet de filtrer de plus petites particules (notamment les particules fines) que les couches de 3058908 18 filtration non tissées souples ou rigides classiques. Dans la suite de la description, la couche de filtration non tissée souple haute efficacité Mlb est également appelée couche haute efficacité Mlb. Dans un exemple non limitatif, les particules fines ont un diamètre inférieur à 2,5i.tm (micromètres). 5 Une couche dite « liage jet d'eau » comprend des fibres obtenues par la technique d'enchevêtrement par jet d'eau, également appelée technique d'hydroliage, et appelée en anglais « spunlace ». Une couche dite « aiguilletée » comprend des fibres obtenues par aiguilletage, appelée en anglais « needlepunch ». 10 Ces techniques de fabrication d'une couche non tissée souple Nts étant connues de l'homme du métier, elles ne sont pas décrites en détail ici. Dans un mode de réalisation non limitatif, la couche non tissée souple Nts sert de support pour une couche du matériau adsorbant A et/ou à filtrer les poussières. Dans une variante de réalisation non limitative, elle sert de 15 support pour une couche du matériau adsorbant CAt2, CAt3 traitée. o Couche de filtration non tissée rigide Ntr Dans un deuxième mode de réalisation non limitatif, ladite au moins une couche non tissée Nt est une couche de filtration non tissée rigide Ntr. Cette couche de filtration non tissée rigide Ntr est une couche de structure 20 qui permet de tenir l'ensemble des couches C du média filtrant MF ensemble. Notamment, elle maintient les couches entre elles après un plissage (décrit plu loin). Elle évite ainsi une dislocation desdites couches C. [On notera qu'une couche de filtration non tissée rigide Ntr comporte une porosité supérieure à celle d'une couche de filtration non tissée souple Nts. 25 Dans des modes de réalisation non limitatifs, une couche de filtration non tissée rigide Ntr est : - une couche dont les fils sont obtenus par air froid, appelée en anglais (« Spunbound ») ; - une couche obtenue avec une couche de filtration non tissée souple Nts 30 combinée avec un adjuvant rigidifiant. Dans un exemple non limitatif, l'adjuvant rigidifiant est une résine. Par exemple cela s'applique avec la 3058908 19 couche dite « spunlace » ou la couche dite « aiguilletée ». - une couche obtenue avec une couche de filtration non tissée souple Nts dont les fibres ont été assemblées à chaud puis pressées à chaud. Par exemple cela s'applique avec la couche dite « spunlace ». 5 Comme on le verra par la suite, ces deux modes de réalisation peuvent être combinés, à savoir le filtre à air 1 peut comprendre au moins une couche de filtration non tissée souple Nts et au moins une couche filtration non tissée rigide Ntr. Le filtre à air 1 et ses différentes couches C est décrit selon différents modes 10 de réalisation non limitatifs illustrés sur les figures 1 à 6b. Dans un mode de réalisation non limitatif, la couche non tissée rigide Nt sert de support pour une couche du matériau adsorbant A et/ou à filtrer les poussières. Dans une variante de réalisation non limitative, elle sert de support pour une couche du matériau adsorbant CAl. 15 o Premier mode de réalisation non limitatif Selon un premier mode de réalisation non limitatif illustré sur la figure 1, le filtre à air 1 comprend deux couches de matériau adsorbant A dont : une première couche CA1 d'un matériau adsorbant A, appelée première couche CA1 ; 20 une deuxième couche CAt2 du matériau adsorbant A traitée, appelée deuxième couche CAt2 ou couche traitée CAt2. Selon un mode de réalisation non limitatif, le filtre à air 1 comprend en outre une couche non tissée Nt. 25 Selon une première variante non limitative, la couche non tissée Nt est une couche non tissée souple Nts. Selon une deuxième variante non limitative, la couche non tissée Nt est une couche non tissée rigide Ntr. Cette couche non tissée rigide Ntr est adjacente à la première couche CA1 du matériau adsorbant A. permet de rigidifier 30 l'ensemble des couches C. La première variante et la deuxième variante peuvent être combinées entre 3058908 20 elles. Ainsi, comme illustré sur la figure 1, les couches C du filtre à air 1 sont ordonnées comme suit : - la couche non tissée rigide Ntr qui sert de support à la première couche 5 CA1 et à filtrer les poussières ; - la première couche CA1 ; - une couche non tissée souple Nts qui sert de support à la couche du matériau adsorbant A traitée CAt2 et à filtrer les poussières. Elle est disposée entre la première couche Cal et la deuxième couche CAt2 ; 10 - la deuxième couche CAt2 ; - une couche non tissée souple Nts qui sert à filtrer les poussières. Elle ne sert de support à aucune couche du matériau adsorbant A. Elle est disposée sur la deuxième couche CAt2. Selon un mode de réalisation non limitatif (non illustré), au moins une couche 15 du matériau adsorbant A est sous forme de tissu. Dans ce cas, elle n'a pas besoin d'une couche non tissée Nt qui lui sert de support. Elle ne reposer sur aucune couche non tissée Nt. Ainsi, on peut avoir : - une couche non tissée rigide Ntr, la première couche CA1 de matériau 20 adsorbant A sous forme de tissu, une couche non tissée souple Nts qui sert de support à la deuxième couche CAt2, et la deuxième couche CAt2 traitée ; ou - une couche non tissée rigide Ntr, la première couche CA1 et la deuxième couche CAt2 traitée sous forme de tissu et la première couche CA1 ; ou 25 - une couche non tissée rigide Ntr, la première couche CA1 de matériau adsorbant A sous forme de tissu et la deuxième couche CAt2 traitée sous forme de tissu. Dans les trois cas ci-dessus, on peut avoir au moins une couche non tissée souple supplémentaire, disposée sur la deuxième couche CAt2 ou à 30 n'importe quel autre endroit dans le filtre à air 1 pour filtrer les poussières. Selon un mode de réalisation non limitatif, la deuxième couche CAt2 traitée 3058908 21 permet de filtrer un gaz G qui est du SO2, ce dernier étant le plus nocif pour les électrodes de la pile à combustible. Bien entendu, selon d'autres modes de réalisation non limitatifs, la deuxième couche CAt2 traitée permet de filtrer un gaz G qui sont des NOX ou du NH3. 5 o Second mode de réalisation non limitatif Selon un second mode de réalisation non limitatif, le filtre à air 1 comprend au moins trois couches d'un matériau adsorbant A dont au moins deux couches traitées CAt2, CAt3. Selon une variante de réalisation non limitative illustrée sur les figures 2 à 3g, 10 le filtre à air 1 comprend trois couches de matériau adsorbant A dont : une première couche CA1 d'un matériau adsorbant A, appelée première couche CA1 ; une deuxième couche CAt2 du matériau adsorbant A traitée, appelée deuxième couche CAt2 traitée ou deuxième couche CAt2 ; 15 une troisième couche CAt3 du matériau adsorbant A traitée, appelée troisième couche CAt3 traitée ou troisième couche CAt3. Selon une autre variante de réalisation non limitative non illustrée, le filtre à air 1 comprend plus de trois couches de matériau adsorbant A. Selon un mode de réalisation non limitatif, la deuxième couche CAt2 traitée 20 permet de filtrer un gaz G1 qui est du SO2, ce dernier étant le plus nocif pour les électrodes de la pile à combustible. Bien entendu, selon d'autres modes de réalisation non limitatifs, la deuxième couche CAt2 traitée permet de filtrer un gaz G1 qui est un ou plusieurs NOX ou du NH3. 25 Selon des modes de réalisation non limitatifs, la troisième couche CAt3 traitée permet de filtrer un gaz G2 qui est un ou plusieurs NOX ou du NH3. Bien entendu, dans un autre mode de réalisation non limitatif, la troisième couche CAt3 traitée permet de filtrer un gaz G2 qui est du SO2. Dans un mode de réalisation non limitatif, les gaz G1, G2 filtrés 30 respectivement par la deuxième couche CAt2 et par la troisième couche CAt3 sont différents. Ainsi, le filtre à air 1 permet de filtrer plusieurs gaz qui 3058908 22 sont très polluants et très nocifs notamment pour une pile à combustible. Selon un mode de réalisation non limitatif, le filtre à air 1 comprend en outre au moins une couche non tissée Nt. Dans une première variante non limitative, ladite couche non tissée Nt est 5 une couche non tissée souple Nts. La couche non tissée souple Nts peut servir de support à la couche du matériau adsorbant A et/ou à filtrer les poussières. En effet, par exemple elle permet un saupoudrage d'une couche de charbon actif sur ladite couche non tissée souple Nts ou encore un saupoudrage d'une couche de zéolithe sur 10 ladite couche non tissée souple Nts. Elle peut ne pas servir de support et seulement filtrer les poussières. Dans une deuxième variante de réalisation non limitative, ladite couche non tissée Nt est une couche non tissée rigide Ntr. Elle permet de rigidifier l'ensemble des couches C. Elle peut également servir de support pour une 15 couche du matériau adsorbant A. La première variante et la deuxième variante peuvent être combinées entre elles. Ainsi, comme illustré sur la figure 2, les couches C du filtre à air 1 sont ordonnées comme suit : 20 la couche non tissée rigide Ntr. Elle sert de support à la première couche CA1 et à filtrer les poussières ; la première couche CA1 ; une couche non tissée souple Nts (disposée au-dessus de la couche CA1). Elle sert de support à la deuxième couche CAt2 et à filtrer les 25 poussières ; la deuxième couche CAt2 ; une couche non tissée souple Nts (disposée au-dessus de la couche CAt2). Elle sert de support à la troisième couche CAt3 et à filtrer les poussières ; 30 la troisième couche CAt3 ; une couche non tissée souple Nts (disposée au-dessus de la couche 3058908 23 CAt3). Elle sert à filtrer les poussières et ne sert de support à aucune couche du matériau adsorbant A. On notera que la couche non tissée souple Nts disposée au-dessus de la troisième couche CAt3 sert à maintenir le matériau adsorbant A de cette 5 troisième couche CAt3 en place (dans le cas où ce dernier n'est pas sous forme de tissu). Chaque couche du matériau adsorbant A est pris en sandwich entre de couches non tissées Nt ce qui permet de bien maintenir en place ledit matériau adsorbant A. 10 Selon un mode de réalisation non limitatif, au moins une couche du matériau adsorbant A est sous forme de tissu. Dans ce cas, il n'est pas nécessaire d'avoir une couche non tissée adjacente qui lui sert de support. Ainsi, on peut avoir les variantes suivantes : - 1 ère variante illustrée sur la figure 3a : 15 - une couche non tissée rigide Ntr ; - la première couche CA1 de matériau adsorbant A ; - une couche non tissée souple Nts (disposée au-dessus de la première couche CA1) ; - la deuxième couche CAt2 traitée ; 20 - la troisième couche CAt3 traitée sous forme de tissu. Dans ce cas, il n'y a aucune couche non tissée souple Nts qui lui sert de support ; - une couche non tissée souple Nts (disposée au-dessus de la troisième couche CAt3). On notera que l'on peut également ne pas avoir de couche non tissée souple 25 Nts au-dessus de la troisième couche CAt3. - 2ème variante illustrée sur la figure 3b : - une couche non tissée rigide Ntr ; - la première couche CA1 de matériau adsorbant A ; - la deuxième couche CAt2 traitée sous forme de tissu. Dans ce cas, il n'y 30 a aucune couche non tissée souple Nts qui lui sert de support ; - une couche non tissée souple Nts (disposée au-dessus de la deuxième 3058908 24 couche CAt2) ; la troisième couche CAt3 traitée ; une couche non tissée souple Nts (disposée au-dessus de la troisième couche CAt3). 5 On notera que la couche non tissée souple Nts disposée au-dessus de la troisième couche CAt3 sert à maintenir le matériau adsorbant A de cette troisième couche CAt3 en place. - 3ème variante illustrée sur la figure 3c : - une couche non tissée rigide Ntr ; 10 - la première couche CA1 sous forme de tissu. Dans ce cas, il n'y a aucune couche non tissée Nt qui lui sert de support ; une couche non tissée souple Nts (disposée au-dessus de la première couche CA1) ; - la deuxième couche CAt2 traitée ; 15 - une couche non tissée souple Nts (disposée au-dessus de la deuxième couche CAt2) ; - la troisième couche CAt3 traitée ; - une couche non tissée souple Nts (disposée au-dessus de la troisième couche CAt3). 20 On notera que la couche non tissée souple Nts disposée au-dessus de la troisième couche CAt3 sert à maintenir le matériau adsorbant A de cette troisième couche CAt3 en place. - 4ème variante illustrée sur la figure 3d : - une couche non tissée rigide Ntr ; 25 - la première couche CA1 de matériau adsorbant A ; - la deuxième couche CAt2 traitée sous forme de tissu. Dans ce cas, il n'y a aucune couche non tissée souple Nts qui lui sert de support ; - la troisième couche CAt3 traitée sous forme de tissu. Dans ce cas, il n'y a aucune couche non tissée souple Nts qui lui sert de support ; 30 - une couche non tissée souple Nts (disposée au-dessus de la troisième couche CAt3). 3058908 25 On notera que dans cette variante, si les deux couches CAt3 et CAt2 sous forme de tissu permettent de rigidifier le filtre à air 1, il est possible dans un autre mode de réalisation non limitatif de ne pas avoir de couche non tissée rigide Ntr. 5 On notera que l'on peut également ne pas avoir de couche non tissée souple Nts au-dessus de la troisième couche CAt3. - 5ème variante illustrée sur la figure 3e : une couche non tissée rigide Ntr ; la première couche CA1 traitée sous forme de tissu. Dans ce cas, il n'y a 10 aucune couche non tissée Nt qui lui sert de support ; la deuxième couche CAt2 traitée sous forme de tissu. Dans ce cas, il n'y a aucune couche non tissée souple Nts qui lui sert de support ; une couche non tissée souple Nts (disposée au-dessus de la deuxième couche CAt2) ; 15 la troisième couche CAt3 de matériau adsorbant A ; une couche non tissée souple Nts (disposée au-dessus de la troisième couche CAt3). On notera que dans cette variante, si les deux couches CA1 et CAt2 sous forme de tissu permettent de rigidifier le filtre à air 1, il est possible dans un 20 autre mode de réalisation non limitatif de ne pas avoir de couche non tissée rigide Ntr. On notera que la couche non tissée souple Nts disposée au-dessus de la troisième couche CAt3 sert à maintenir le matériau adsorbant A de cette troisième couche CAt3 en place. 25 - 6ème variante illustrée sur la figure 3f : une couche non tissée rigide Ntr ; la première couche CA1 traitée sous forme de tissu. Dans ce cas, il n'y a aucune couche non tissée souple Nts qui lui sert de support ; la deuxième couche CAt2 traitée sous forme de tissu. Dans ce cas, il n'y 30 a aucune couche non tissée souple Nts qui lui sert de support ; la troisième couche CAt3 traitée sous forme de tissu. Dans ce cas, il n'y a 3058908 26 aucune couche non tissée souple Nts qui lui sert de support ; - une couche non tissée souple Nts (disposée au-dessus de la troisième couche CAt3). On notera que l'on peut également ne pas avoir de couche non tissée souple 5 Nts au-dessus de la troisième couche CAt3. - 7ème variante illustrée sur la figure 3g : - la première couche CA1 traitée sous forme de tissu. Dans ce cas, il n'y a aucune couche non tissée souple Nts qui lui sert de support ; - la deuxième couche CAt2 traitée sous forme de tissu. Dans ce cas, il n'y 10 a aucune couche non tissée souple Nts qui lui sert de support ; - la troisième couche CAt3 traitée sous forme de tissu. Dans ce cas, il n'y a aucune couche non tissée souple Nts qui lui sert de support ; - une couche non tissée souple Nts (disposée au-dessus de la troisième couche CAt3). 15 On remarquera que dans cette variante, il n'y a pas de couche non tissée rigide Ntr. En effet, les trois couches CA1, CAt2, CAt3 sous forme de tissu suffisent à rigidifier le filtre à air 1. On notera que l'on peut également ne pas avoir de couche non tissée souple Nts au-dessus de la troisième couche CAt3. Mais dans ce cas, on ne filtre 20 pas les poussières. - Médias filtrants Dans un mode de réalisation non limitatif, le filtre à air 1 comprend au moins un média filtrant MF1, MF2, MF3 comprenant au moins une couche CA1, CAt2, CAt3 de matériau adsorbant A. 25 Le filtre à air 1 comprend ainsi un ou plusieurs medias filtrants. Différents modes de réalisation du filtre à air 1 avec média filtrant(s) sont décrits ci-après. o Un média filtrant MF1 Selon un premier mode de réalisation non limitatif, le filtre à air 1 comprend 30 un média filtrant MF1. 3058908 27 Le média filtrant MF1 comprend l'ensemble des couches C du filtre à air 1. Ainsi, selon un mode de réalisation non limitatif illustré sur la figure 4 le média filtrant MF1 comprend les couches de l'exemple de la figure 2, à savoir : 5 - la couche non tissée rigide Ntr sur laquelle repose la première couche CAl. La couche non tissée rigide Ntr lui sert ainsi de support ; - la première couche CA1 ; - une couche non tissée souple Nts sur laquelle repose la deuxième couche CAt2. La couche non tissée souple Nts lui sert ainsi de support ; 10 la deuxième couche CAt2 ; une couche non tissée souple Nts sur laquelle repose la troisième couche CAt3. La couche non tissée souple Nts lui sert ainsi de support ; - la troisième couche CAt3 ; - une couche non tissée souple Nts. 15 Le média filtrant MF1 est décrit en détail ci-après en référence aux figures 7 à 9. Dans un exemple non limitatif, la figure 9 illustre les couches C de l'exemple non limitatif de la figure 3g. Tel qu'illustré sur les figures 7 et 8, le média filtrant MF1 comprend une 20 largeur La et une longueur Lg. Tel qu'illustré sur la figure 7, selon un mode de réalisation non limitatif, le média filtrant MF1 comprend un plissage de l'ensemble des couches C. Les couches C comportent ainsi une pluralité de plis PI (en anglais « pleat ») tel qu'illustré sur la figure 7 et sur la figure 9 qui est une vue en coupe d'un 25 zoom d'une partie des couches de la figure 7. Les plis PI permettent d'augmenter la surface de filtration. On notera que les plis PI comportent une hauteur h1. Dans un exemple non limitatif, la hauteur hl est égale à 30mm. Dans un mode de réalisation non limitatif, le média filtrant MF1 comporte des 30 plis de retour Plr tel qu'illustré sur la figure 7 et sur la figure 9. Ces plis de retour Plr comportent une hauteur h2 inférieure à la hauteur hl des plis PI. 3058908 28 Dans un mode de réalisation non limitatif, la hauteur h2 est égale à 2/3 de la hauteur h1. Dans un mode de réalisation non limitatif, un pli de retour Plr est réalisé tous les 10 plis PI. Un pli de retour Plr est une aide visuelle pour un opérateur 5 pour que ce dernier puisse savoir à quel endroit couper le média filtrant MF1 plissé pour donner la longueur définitive Lg au filtre à air 1 qui sera réalisé à partir du média filtrant MF1. Ainsi, un média filtrant MF1 comporte deux plis de retour Plr comme illustré sur la figure 7. 10 Les plis PI et Plr sont réalisés dans un sens vertical par rapport au plan du média filtrant MF avec une pliure orientée dans un sens ou dans l'autre. Les plis PI sont effectués de sorte qu'une pliure orientée dans un sens soit adjacente à une pliure orientée dans le sens opposé. Le média filtrant MF1 comprend ainsi un ensemble de couches C pliées avec une alternance de 15 pliures orientées verticalement dans un sens puis dans l'autre sens. On obtient un effet en accordéon. On notera que dans un autre mode de réalisation non limitatif, le média filtrant MF1 ne comporte aucun pli. Il est plat. Tel qu'illustré sur la figure 8, selon un mode de réalisation non limitatif, le 20 filtre à air 1 comprend au moins une bande d'encadrement Bd qui permet d'encadrer le média filtrant MF1. Ladite au moins une bande d'encadrement Bd permet de donner les dimensions finales au filtre à air 1. Elle est plus grande que la longueur Lg et la largeur La du média filtrant MF1. 25 Ladite au moins une bande d'encadrement Bd permet d'encadrer la pluralité de couches C qui sont pliées et forment les plis PI. Dans un mode de réalisation non limitatif, une bande d'encadrement Bd est en polypropylène tel que de la feutrine ou de la mousse, mais aussi en polyéthylène tel que de la mousse. 30 Dans un mode de réalisation non limitatif, le filtre à air 1 comprend deux bandes d'encadrement Bd. Dans l'exemple non limitatif illustré sur la figure 8, 3058908 29 deux bandes d'encadrement Bd sont collées respectivement sur deux bords opposés du média filtrant MF1. Dans un autre exemple non limitatif non illustré, quatre bandes d'encadrement Bd sont collées respectivement sur les quatre bords du média 5 filtrant MF1. On notera que les bandes d'encadrement Bd peuvent être reliées les unes aux autres, notamment lorsque les quatre bords du média filtrant MF1 sont encadrés. Le média filtrant MF1 ainsi encadré a pour résultat le filtre à air 1 tel 10 qu'illustré sur la figure 8 de longueur L1 et de largeur L2 définie par la largeur La du média filtrant MF1. o Deux médias filtrants MF1, MF2 Selon un deuxième mode de réalisation non limitatif, le filtre à air 1 comprend deux médias filtrants MF1, MF2 tel qu'illustré sur les figures 5a à 5c. 15 Chaque média filtrant MF1, MF2 comprend au moins une couche de matériau adsorbant A. Ainsi, le filtre à air 1 comprend tel qu'illustré sur les figures 5a et 5b : un premier média filtrant MF1 comprenant ladite couche CA1 du matériau adsorbant A ; 20 un deuxième média filtrant MF2 comprenant ladite au moins une couche CAt2 traitée du matériau adsorbant A. Dans un mode de réalisation non limitatif, au moins un média filtrant MF1, MF2 comprend une couche non tissée rigide Ntr. La couche non tissée rigide Ntr permet de rigidifier le média filtrant MF1, MF2 auquel elle appartient. 25 La couche non tissée rigide Ntr peut servir également de support pour une couche du matériau adsorbant A (dans le cas où il n'est pas sous la forme de tissu). Ainsi : le premier média filtrant MF1 comprend en outre une couche non tissée 30 rigide Ntr ; et/ou le deuxième média filtrant MF2 comprend en outre une couche non tissée 3058908 30 rigide Ntr. Dans l'exemple non limitatif de la figure 5a ou 5b, le deuxième média filtrant MF2 ne comprend qu'une seule couche CAt2 traitée et chaque média filtrant MF1, MF2 comprend une couche non tissée rigide Ntr. 5 Dans l'exemple non limitatif de la figure 5c, le deuxième média filtrant MF2 comprend deux couches traitées CAt2 et CAt3, et chaque média filtrant MF1, MF2 comprend une couche non tissée rigide Ntr. Dans un mode de réalisation non limitatif, au moins un média filtrant MF1, MF2 comprend une couche non tissée souple Nts. La couche non tissée 10 souple Nts permet de filtrer les poussières et de maintenir en place le matériau adsorbant A sur sa couche de support Ntr. Ainsi : - le premier média filtrant MF1 comprend en outre une couche non tissée souple Nts ; et/ou 15 - le deuxième média filtrant MF2 comprend en outre une couche non tissée souple Nts. Dans un mode de réalisation non limitatif (non illustré), au moins une couche CA1, CAt2, CAt3 du matériau adsorbant A est sous forme de tissu. Dans ce cas, il n'y a pas de couche non tissée souple Nts associée qui lui sert de 20 support comme décrit précédemment. On notera qu'une ou plusieurs couches CA1, CAt2, CAt3 du matériau adsorbant A peuvent être sous forme de tissu. Lorsque toutes les couches du matériau adsorbant A sont sous forme de tissu, il est possible de n'avoir aucune couche non tissée rigide Ntr dans le 25 premier média filtrant MF1 et/ou le deuxième média filtrant MF2 si les couches de chaque média filtrant sont assez rigides par elles-mêmes. Cela peut être notamment le cas lorsqu'il y a deux couches de matériau adsorbant A ou plus sous forme de tissu comme vu précédemment. Dans un mode de réalisation non limitatif, une couche non tissée Nt sert de 30 support à une couche CA1, CAt2, CAt3 de matériau adsorbant A qui n'est pas sous forme de tissu. 3058908 31 Ainsi, dans un mode de réalisation non limitatif, - ladite couche CA1 du matériau adsorbant A est sous forme de tissu ou ledit premier média filtrant MF1 comprend en outre une couche non tissée Nt qui sert de support à ladite couche CA1 du matériau adsorbant A ; 5 et/ou - ladite couche CAt2 du matériau adsorbant A traitée est sous forme de tissu ou ledit deuxième média filtrant MF2 comprend en outre une couche non tissée Nt qui sert de support à ladite couche CAt2 du matériau adsorbant A traitée ; et/ou 10 - dans le cas où il existe une couche Cat3, ladite couche CAt3 du matériau adsorbant A traitée est sous forme de tissu ou ledit deuxième média filtrant MF2 comprend en outre une couche non tissée Nt qui sert de support à ladite couche CAt3 du matériau adsorbant A traitée. Dans un premier mode de réalisation non limitatif, les deux médias filtrants 15 MF1, MF2 sont séparés par un espace tel qu'illustré sur les figures 5a ou 5c. Dans un premier mode de réalisation non limitatif, les deux médias filtrants MF1, MF2 sont contigus tel qu'illustré sur la figure 5b. Cela permet de réduire la hauteur du filtre à air 1 et avoir ainsi un filtre à air plus compact si nécessaire. 20 o Trois médias filtrants MF1, MF2, MF3 Selon un troisième mode de réalisation non limitatif, le filtre à air 1 comprend au moins trois médias filtrants MF1, MF2, MF3. Tel qu'illustré sur l'exemple non limitatif des figures 6a et 6b, le filtre à air 1 comprend trois médias filtrants MF1, MF2, MF3. 25 Chaque média filtrant MF1, MF2, MF3 comprend au moins une couche de matériau adsorbant A. Ainsi, le filtre à air 1 comprend tel qu'illustré sur les figures 6a et 6b : - un premier média filtrant MF1 comprenant ladite première couche CA1 du matériau adsorbant A ; 30 - un deuxième média filtrant MF2 comprenant ladite deuxième couche CAt2 traitée du matériau adsorbant A de sorte à filtrer au moins un gaz 3058908 32 G1 de façon sélective ; un troisième média filtrant MF3 comprenant ladite troisième couche CAt3 traitée du matériau adsorbant A de sorte à filtrer au moins un gaz G2 de façon sélective. 5 Dans un mode de réalisation non limitatif illustré sur les figures 6a et 6b, au moins un média filtrant MF1, MF2, MFR3 comprend une couche non tissée rigide Ntr. La couche non tissée rigide Ntr permet de rigidifier le média filtrant MF1, MF2, MF3 auquel elle appartient. La couche non tissée rigide Ntr peut servir également de support pour une 10 couche du matériau adsorbant A (dans le cas où il n'est pas sous la forme de tissu). Ainsi : le premier média filtrant MF1 comprend en outre une couche non tissée rigide Ntr ; et/ou 15 le deuxième média filtrant MF2 comprend en outre une couche non tissée rigide Ntr ; et/ou le troisième média filtrant MF3 comprend en outre une couche non tissée rigide Ntr. Dans l'exemple non limitatif des figures 6a et 6b, chaque média filtrant MF1, 20 MF2, MF3 comprend une couche non tissée rigide Ntr. Dans un mode de réalisation non limitatif illustré sur la figure 6b, au moins une couche CA1, CAt2, CAt3 du matériau adsorbant A est sous forme de tissu. Dans ce cas, il n'y a pas de couche non tissée souple Nts associée qui lui sert de support comme décrit précédemment. 25 On notera qu'une ou plusieurs couches CA1, CAt2, CAt3 du matériau adsorbant A peuvent être sous forme de tissu. Lorsque toutes les couches du matériau adsorbant A sont sous forme de tissu, il est possible de n'avoir aucune couche non tissée rigide Ntr dans le premier média filtrant MF1 et/ou le deuxième média filtrant MF2 et/ou le 30 troisième média filtrant MF3 si les couches de chaque média filtrant sont assez rigides par elles-mêmes. Cela peut être notamment le cas lorsqu'il y a 3058908 33 deux couches de matériau adsorbant A ou plus sous forme de tissu dans un média filtrant. Dans un mode de réalisation non limitatif illustré sur la figure 6a, une couche non tissée rigide Ntr sert de support à une couche CA1, CAt2, CAt3 de 5 matériau adsorbant A qui n'est pas sous forme de tissu. Par ailleurs, une couche non tissée souple Nts sert à maintenir le matériau adsorbant A sur sa couche de support Nt. Ainsi, dans un mode de réalisation non limitatif, - ladite première couche CA1 du matériau adsorbant A est sous forme de 10 tissu ou ledit premier média filtrant MF1 comprend en outre une couche non tissée Nt qui sert de support à ladite première couche CA1 du matériau adsorbant A ; - ladite deuxième couche CAt2 du matériau adsorbant A traitée est sous forme de tissu ou ledit deuxième média filtrant MF2 comprend en outre 15 une couche non tissée Nt qui sert de support à ladite deuxième couche CAt2 du matériau adsorbant A traitée. - ladite troisième couche CAt3 du matériau adsorbant A traitée est sous forme de tissu ou ledit troisième média filtrant MF3 comprend en outre une couche non tissée Nt qui sert de support à ladite troisième couche 20 CAt3 du matériau adsorbant A traitée. Dans un premier mode de réalisation non limitatif tel qu'illustré sur les figures 6a et 6b, deux médias filtrants adjacents sont séparés par un espace. On peut avoir tous les média filtrants adjacents espacés entre eux. Ainsi, tel qu'illustré dans l'exemple non limitatif des trois médias filtrants MF1, MF2, 25 MF3 des figures 6a et 6b, on a deux espaces, un espace entre les médias filtrants MF1, MF2 et un espace entre les médias filtrants MF2 et MF3. Dans un deuxième mode de réalisation non limitatif (non illustré), deux médias filtrants sont contigus. Cela permet de réduire la hauteur du filtre à air 1 et avoir ainsi un filtre à air plus compacte si nécessaire. 30 On peut avoir tous les medias filtrants adjacents contigus entre eux. On notera que l'on peut avoir une combinaison de ces deux modes de 3058908 34 réalisation. On notera que bien entendu le filtre à air 1 peut comporter plus d'une troisième couche traitée CAt3. Dans ce cas les couches traitées supplémentaires CAt3 sont adaptées pour filtrer d'autres gaz G2 par 5 exemple. Ainsi, dans des modes de réalisation non limitatifs, le filtre à air 1 comprend : - tel qu'illustré sur la figure 10, un unique média filtrant MF1 avec deux bandes d'encadrement Bd, ledit média filtrant comportant l'ensemble des couches C du filtre à air 1 ; ou 10 - tel qu'illustré sur la figure 11, deux médias filtrants MF1, MF2 superposés l'un sur l'autre avec deux bandes d'encadrement Bd encadrant les deux médias filtrants MF1, MF2, chaque média filtrant MF1, MF2 comprenant respectivement une partie C1, C2 des couches C du filtre à air 1, lesdites parties de couches C1, C2 étant superposées entre elles ; ou 15 - tel qu'illustré sur la figure 13, trois médias filtrants MF1, MF2, MF3 superposés l'un sur l'autre avec deux bandes d'encadrement Bd encadrant les trois médias filtrants MF1, MF2, MF3 chaque média filtrant MF1, MF2, MF3 comprenant respectivement une partie C1, C2, C3 des couches C du filtre à air 1, lesdites parties de couches C1, C2, C3 étant 20 superposées entre elles. On notera que le fait d'avoir une pluralité de média filtrants MF1, MF2, MF3 etc. superposés permet de plier plus facilement les couches C de chaque média filtrant MF1, MF2, MF3 que si elles étaient toutes contenues dans un seul média filtrant MF1. Cependant, la hauteur totale du filtre à air 1 est dans 25 ce cas plus importante que celle du filtre à air 1 comprenant un unique média filtrant MF1. En conséquence, selon la demande du client et selon la place prévue pour le filtre à air 1 dans e véhicule automobile V, le filtre à air 1 sera conçu avec un unique ou plusieurs médias filtrants. Bien entendu la description de l'invention n'est pas limitée aux modes 30 de réalisation décrits ci-dessus. 3058908 Ainsi, dans un mode de réalisation non limitatif, le filtre à air 1 comprend plus de deux couches traitées. Ainsi, dans un mode de réalisation non limitatif, outre la couche CA1, le filtre à air 1 peut comprendre trois couches traitées adaptées pour filtrer 5 sélectivement respectivement trois gaz différents, par exemple du SO2, des NOX, et du NH3. Ainsi, dans un mode de réalisation non limitatif, le filtre à air 1 comprend plus de trois médias filtrants. Ainsi, dans un mode de réalisation non limitatif, le filtre à air 1 peut comporter 10 une couche traitée adaptée pour filtrer sélectivement respectivement un gaz qui est un composé organique volatil COV. Ainsi, dans le domaine des véhicules automobiles, dans des modes de réalisation non limitatifs, le filtre à air 1 peut être un filtre à air pour : - moteur ; 15 - pour un habitacle H de véhicule automobile V, ledit filtre à air F étant disposé dans un dispositif de chauffage et/ou de climatisation dudit véhicule automobile V. Ainsi, le filtre à air décrit peut être utilisé dans des domaines autres que celui des véhicules automobiles, tels que dans des exemples non limitatifs, les 20 domaines : - du bâtiment. Dans ce cas, dans un exemple non limitatif, le filtre à air 1 est un filtre à air de climatisation pour bâtiment ou un filtre à air dédié aux personnes dans le cadre du bâtiment ; - de la protection informatique. Dans ce cas, dans un exemple non limitatif, 25 le filtre à air 1 est un filtre à air pour ordinateur ; - de l'hygiène et de la santé. Dans ce cas, dans un exemple non limitatif, le filtre à air 1 est dédié aux personnes pour filtrer les poussières ; - des appareils domestiques. Dans ce cas, dans un exemple non limitatif, le filtre à air 1 est un filtre à air pour aspirateur. 30 Ainsi, l'invention décrite présente notamment les avantages suivants : 3058908 36 - une réduction très importante (dans un exemple non limitatif 80%) du SO2 et/ou des NOX et/ou du NH3 qui arrive dans la pile à combustible sur toute la durée du filtre à air 1 et ce pendant une longue période, dans un exemple non limitatif six mois ; 5 - le fait d'agencer le filtre à air 1 par rapport à l'entrée d'air de la pile à combustible de sorte que les plus grosses particules de gaz soient filtrées en premier et les plus petites particules de gaz soient filtrées en dernier permet d'obtenir un filtre à air 1 efficace. 10 REVENDICATIONS1. Filtre à air (1) pour véhicule automobile (V), selon lequel ledit filtre à air (1) comprend une pluralité de couches (C) comportant au moins deux couches (CA1, CAt2) d'un matériau adsorbant (A), dont au moins une couche (CAt2) du matériau adsorbant (A) est traitée de sorte à filtrer un gaz (G) de façon sélective. 2. Filtre à air (1) selon la revendication 1, selon lequel ladite au moins une couche du matériau adsorbant traitée (CAt2) a subi un traitement physico-chimique. 3. Filtre à air (1) selon la revendication 1 ou la revendication 2, selon lequel ledit gaz filtré (G) est : - du dioxyde de soufre (SO2) ; ou - au moins un oxyde d'azote (NOX) ; ou - de l'ammoniac (NH3). 4. Filtre à air (1) selon l'une quelconque des revendications précédentes 1 à 3, selon lequel le matériau adsorbant (A) est du charbon actif ou une zéolithe. 5. Filtre à air (1) selon l'une quelconque des revendications précédentes 1 à 4, selon lequel ledit filtre à air (1) comprend au moins trois couches (CA1, CAt2, CAt3) d'un matériau adsorbant (A) dont : - une première couche (CAt2) du matériau adsorbant (A) ; - une deuxième couche (CAt2) du matériau adsorbant (A) traitée de sorte à filtrer un gaz (G1) de façon sélective ; - au moins une troisième couche (CAt3) du matériau adsorbant traitée de sorte à filtrer un gaz (G2) de façon sélective. 3058908 38 6. Filtre à air (1) selon l'une quelconque des revendications précédentes 1 à 5, selon lequel le gaz (G1) filtré par la deuxième couche (CAt2) du matériau adsorbant (A) traitée et le gaz (G2) filtré par ladite au moins une troisième couche (CAt2) du matériau 5 adsorbant (A) traitée sont différents. 7. Filtre à air (1) selon l'une quelconque des revendications précédentes 1 à 6, selon lequel ledit filtre à air (1) comprend en outre au moins une couche non tissée (Nt). 8. Filtre à air (1) selon l'une quelconque des revendications 1 à 7, 10 selon lequel ladite au moins une couche non tissée (Nt) est une couche de filtration non tissée souple (Nts). 9. Filtre à air (1) selon l'une quelconque des revendications précédentes 1 à 8, selon lequel ladite au moins une couche non tissée (Nt) est une couche de filtration non tissée rigide (Ntr). 15 10. Filtre à air (1) selon l'une quelconque des revendications précédentes 1 à 9, selon lequel au moins une couche du matériau adsorbant (CA1, CAt2, CAt3) est sous forme de tissu. 11. Filtre à air (1) selon l'une quelconque des revendications précédentes 1 à 10, selon lequel ladite couche (CA1) du matériau 20 adsorbant (A) est placée plus près d'une entrée d'air du véhicule automobile (V) que ladite au moins une couche (CAt2) du matériau adsorbant (A) traitée. 12. Filtre à air (1) selon l'une quelconque des revendications précédentes 1 à 11, selon lequel ledit filtre à air (1) comprend au 25 moins un média filtrant (MF1, MF2, MF3) comprenant au moins une couche (CA1, CAt2, CAt3) de matériau adsorbant (A). 3058908 39 13. Filtre à air (1) selon la revendication précédente 12, selon lequel ladite au moins une couche (CA1, CAt2, CAt3) de matériau adsorbant (A) est sous forme de tissu ou ledit média filtrant (MF1, MF2, MF3) comprend une couche non tissée (Nt) qui sert de support à 5 ladite au moins une couche (CA1, CAt2, CAt3) du matériau adsorbant (A). 14. Filtre à air (1) selon la revendication 12 ou la revendication 13, selon lequel au moins un média filtrant (MF1, MF2, MF3) comprend en 10 outre une couche non tissée rigide (Ntr). 15. Pile à combustible comprenant un filtre à air (1) selon l'une quelconque des revendications précédentes 1 à 14. 15